(57)【特許請求の範囲】
【請求項１】
少なくとも１つの微生物培養培地を包装するためのポリマーフィルムの使用であって、前記フィルムが、ポリスチレンの少なくとも１つの層及び少なくとも１つのヒートシール層を含み、前記フィルムが、３０．０ｇ／ｍ２×２４時間と１４０．０ｇ／ｍ２×２４時間の間の平均水蒸気透過性を有する、使用。
【請求項２】
７０．０ｇ／ｍ２×２４時間と１２０．０ｇ／ｍ２×２４時間の間の平均水蒸気透過性を有する、請求項１に記載の使用。
【請求項３】
少なくとも１つの層が微細穿孔される、請求項１又は２に記載の使用。
【請求項４】
前記フィルムが、２０と８０μｍの間の厚みを有する、請求項１から３のいずれか一項に記載の使用。
【請求項５】
前記フィルムが、３０と５０μｍの間の厚みを有する、請求項１から４のいずれか一項に記載の使用。
【請求項６】
少なくとも１つの微生物培養培地の包装を目的とする小袋を作製するための、請求項１から５のいずれか一項に記載のポリマーフィルムの使用。
【請求項７】
少なくとも１つの培養培地を包装する方法であって、
−  １つ又は複数の培養培地を、ポリスチレンの少なくとも１つの層及び少なくとも１つのヒートシール層を含み、３０．０ｇ／ｍ２×２４時間と１４０．０ｇ／ｍ２×２４時間の間の平均水蒸気透過性を有するフィルムの上、該フィルムのヒートシール層の上に置く工程、
−  ヒートシール層が互いに向き合うように、前記フィルムの自由なままの一部により又は他のフィルムにより、１つ又は複数の培養培地を覆う工程、
−  １つ又は複数の培養培地がこのように形成された小袋内に閉じ込められるように、１枚のフィルム又は２枚のフィルムの端部を固定する工程
を含む、方法。
【請求項８】
１つ又は複数のフィルムが事前に殺菌される、請求項７に記載の包装方法。
【請求項９】
殺菌の方法が、ガンマ線及び／又はベータ線からなる群から得られた放射線による照射である、請求項８に記載の包装方法。
【請求項１０】
固定する工程が、１００と１７０℃の間の温度でのヒートシール工程である、請求項７から９のいずれか一項に記載の包装方法。
【請求項１１】
−  このように得られた小袋を第２の小袋の内部に置く工程、及び
−  前記第２の小袋をシールする工程
を更に含む、請求項７から１０のいずれか一項に記載の包装方法。
【請求項１２】
−  このように得られた第２の小袋を第３の小袋の内部に置く工程、及び
−  前記第３の小袋をシールする工程
を更に含む、請求項１１に記載の包装方法。
【請求項１３】
前記第２及び／又は第３の小袋が、セロハン、ポリオレフィン、及びポリアミドを含む群から得られた材料からなる、請求項７から１２のいずれか一項に記載の包装方法。
【発明の詳細な説明】
【技術分野】
【０００１】
製品の包装に使用可能なポリマーフィルムが市場に多く存在する。特に、ポリアミド（ＰＡ）、ポリエチレンテレフタラート（ＰＥＴ）、又はポリ塩化ビニル（ＰＶＣ）フィルムなどの食品に関連して使用されるフィルムを挙げることができる。
【背景技術】
【０００２】
より具体的に、出願人の活動範囲であるインビトロ診断に対して関心が示された場合、特に培養培地の袋詰めに使用されるフィルムについては、通常使用される材料は、高い水蒸気透過性（＞１２０ｇ／ｍ２×２４時間）によって特徴付けられた低いバリア性を有する材料であることに注意されたい。このような材料には、例えば、セロハンがある。この材料は、使用準備済みの寒天培養培地に含まれる水を蒸発させて、フィルムを通過させるという利点を有する。これにより、セロハンフィルムによって構成されたバッグの内部の過剰な凝結が防止される。逆に、主な欠点は、水蒸気がフィルムを通過するので、内部の含水量が非常に低く、それがあまりに過ぎると、培養培地の乾燥が早まることである。したがって、このことにより製品の貯蔵期間が影響を受ける。
【０００３】
培養培地の袋詰めに使用される更に他の材料は、それ自体、低い水蒸気透過性（＜５ｇ／ｍ２×２４時間）によって特徴付けられた高いバリア性を有する。この低い水蒸気透過性により、特に培地が注入された後、使用準備済みの寒天培地のシャーレに形成される著しい凝結を除去することが可能になるわけではない。最終的な使用者によって後者が開封されるまで、この水がバッグに残ることとなり、全く許容できないシミや汚れが生じる。このような製品とは、例えば、ポリプロピレン（ＰＰ）又はポリエチレン（ＰＥ）などのポリオレフィンである。ポリオレフィンは、包装材料として広く使われている。しかしながら、このような材料を得るための方法は、後者が非常に低い水蒸気透過性を有することを意味する。更に、水蒸気バリア特性の増強を目的としているＰＡ＋ＰＥフィルムなどの２つの複合フィルムを含む材料も見出されている。したがって、この種類の材料は、約１０グラム／ｍ２×２４時間より低い水蒸気透過性値を有する。開封されるまでバッグの中に残る水の量を制限する既知の解決法は、小袋の形態のシリカゲルなどの乾燥剤を使用することを含む。しかしながら、このような方法では、各バッグに一定量の乾燥剤を追加することが必要となり、それにより、製造コストが増大し、著しい量の廃棄物が生じる。
【０００４】
最後に、培養培地の袋詰めにも使用される他の材料は、「キャスト」タイプの非配向ＰＡのみからなる単層、及び更にフィルムをシールするコーティング層の主成分として使用される一定量のＰＶＣ及び／又はポリ塩化ビニリデン（ＰＶＤＣ）を含む。この技法の利点は、ＰＡフィルム上に堆積されたコーティングの量を変化させることによって、水蒸気透過性を調節し得ることである。この種類の材料は、３５ｇ／ｍ２×２４時間と１１０ｇ／ｍ２×２４時間の間の水蒸気透過性を有する。しかしながら、これらのフィルムを生成する方法は、フィルムの表面上に堆積されるコーティング量の制御を可能にするわけではない。結果として、得られたフィルムは、同じ製造バッチに対して変動し易い水蒸気透過性範囲を有する。それ故、培養培地包装を作製するためにこの種類のフィルムを使用しても、正確な貯蔵寿命を保証することを可能にするわけではない。
【０００５】
寒天培養培地を製造する企業は依然として、最適条件下で培養培地の貯蔵が可能な包装を待望している。この最適条件とは、主に、予想可能でありながらも時間の経過とともにそれほど変動しないように、早まった乾燥を防止するために水蒸気が十分に豊富でありながらも、特に常温でバッグ中の過剰な凝結を防止するために水蒸気が十分に少ない環境である。このようなフィルムは、包装の滲出の程度を損なわずに、寒天の重量損失速度、更に培養培地の脱水のリスクを制限することを可能にするはずである。更に、これらの特性を、顧客の期待に応じた視覚的見栄え（特に透明度に関して）、並びに伸縮に対する十分な耐性と組み合わせるべきである。
【発明の概要】
【０００６】
発明者の功績により、微生物培養培地を包装する目的で、ポリスチレンの少なくとも１つの層及び少なくとも１つのヒートシール層を含み、且つ３０．０ｇ／ｍ２×２４時間と１４０．０ｇ／ｍ２×２４時間の間、好ましくは、３０．０ｇ／ｍ２×２４時間と１３０．０ｇ／ｍ２×２４時間の間、より好ましくは、３０．０ｇ／ｍ２×２４時間と１２０．０ｇ／ｍ２×２４時間の間、更により好ましくは、７０．０ｇ／ｍ２×２４時間と１２０．０ｇ／ｍ２×２４時間の間の平均水蒸気透過性を有するフィルムの使用が可能であることが示された。これらの特定の材料を使用することにより、貯蔵及び輸送の条件が何であれ、貯蔵寿命のより優れた制御が可能となり、常温での貯蔵及び輸送が可能になる。
【０００７】
したがって、本発明の第１の目的は、特に水蒸気バリア性能力に関して、制御された水分含量を有する空気中で微生物培養培地の貯蔵寿命の改善及びより少ない変動を可能にし得る物理的特性を有するフィルムの使用を提供することである。
【０００８】
本発明の第２の目的は、微生物培養培地内に存在する寒天の量の減少を可能にするフィルムの使用を提供することである。
【０００９】
本発明の第３の目的は、コストが抑えられた薄い柔軟性のあるフィルムの使用を提供することである。
【００１０】
本発明の第４の目的は、微生物培養培地用の包装小袋を作製するための、容易にシール可能なフィルムの使用を提供することである。
【００１１】
本発明の第５の目的は、特に透明性と感触に関して、美的外観に関する基準を満たし得るフィルムの使用を提供することである。
【００１２】
本発明の第６の目的は、引張強度及び弾性変形に関する基準を満たし得るフィルムの使用を提供することである。
【００１３】
本発明の第７の目的は、特に水蒸気バリア性能力に関して、温度条件がどうであれ、貯蔵寿命の改善を可能にし得る物理的特性を有するフィルムの使用を提供することである。
【００１４】
本発明の第８の目的は、特に水蒸気バリア性能力に関して、温度条件がどうであれ、寒天の重量損失速度の減少を可能にし、且つ時間の経過とともに寒天の重量損失速度のより優れた安定性を可能にする物理的特性を有するフィルムの使用を提供することである。
【００１５】
本発明の別の目的は、再利用可能及び／又は再密封可能な包装を作製することを可能にするフィルムの使用を提供することである。
【００１６】
とりわけこれらの目的は、第１に、少なくとも１つの微生物培養培地を包装するポリマーフィルムの使用に関連する本発明によって達成され、前記フィルムは、ポリスチレンの少なくとも１つの層及び少なくとも１つのヒートシール層を含み、前記フィルムは、３０．０ｇ／ｍ２×２４時間と１４０．０ｇ／ｍ２×２４時間の間、好ましくは、３０．０ｇ／ｍ２×２４時間と１３０．０ｇ／ｍ２×２４時間の間、より好ましくは、３０．０ｇ／ｍ２×２４時間と１２０．０ｇ／ｍ２×２４時間の間、更により好ましくは、７０．０ｇ／ｍ２×２４時間と１２０．０ｇ／ｍ２×２４時間の間の平均水蒸気透過性を有する。
【００１７】
代替的に、前記フィルムは、７０．０ｇ／ｍ２×２４時間と１４０．０ｇ／ｍ２×２４時間の間、好ましくは、７０．０ｇ／ｍ２×２４時間と１３０．０ｇ／ｍ２×２４時間の間の平均水蒸気透過性を有する。
【図面の簡単な説明】
【００１８】
【図１】貯蔵温度に応じて、バッチＢＡＴＣＨ１及びＢＡＴＣＨ２に対して、週ごとの皿の完全なスタックの重量の測定値を示す。
【発明を実施するための形態】
【００１９】
「ポリマーフィルム」という用語は、大きさの制限なく、ポリスチレンなどのポリマー材料の少なくとも１つの層を含む材料を意味することが意図されている。それぞれ固有の特質を有する幾つかの層を含むフィルムを得るため、このようなフィルムは、押出成形又は共押出成形によって作製され得る。
【００２０】
本発明で記載されたポリマーフィルムの水蒸気透過性の様々な測定値は、規格ＮＦ  ＩＳＯ２５２８（０９／２００１）に従って、３８℃及び９０％の相対湿度で決定される。
【００２１】
「培養培地」という用語は、支持体上に堆積された微生物の生存及び／又は成長に要するすべての成分を含む培地を意味することが意図されている。実際には、当業者は、完全に周知され且つ当業者の範囲内にある基準に従って、標的微生物に応じて培地を選択する。培養培地は、脱水形態又は寒天の形態であってもよい。寒天の形態の場合、培養培地はペトリ皿に含まれる。ペトリ皿は、一般的に、寒天とも呼ばれる寒天培養培地が熱い間に注がれる基部と、蓋とからなる。幾つかのペトリ皿を積み上げることができるように、基部及び蓋の外部部分は協同する。一般的に、包装及び輸送のために１０皿のスタックが作られる。
【００２２】
「ヒートシール層」という用語は、フィルムの少なくとも１つの側面上に２つの重ね合せた端部を熱作用の下で少なくとも部分的に固定し得るポリマー層を意味することが意図されている。好ましくは、固定する工程は、１００と１７０℃の間の温度でヒートシールによって実行される。このような層を構成し得る材料の例は、ポリエチレン、ポリプロピレン、又はポリ塩化ビニルである。
【００２３】
少なくとも１つのポリスチレン層及び少なくとも１つのヒートシール層を含む少なくとも１つの微生物培養培地を包装するためにポリマーフィルムを使用する１つの利点は、培養培地のための、再利用可能及び／又は再密封可能な、非伸縮性の包装を得ることである。ポリ塩化ビニルフィルムなどの特に延性のある伸縮性フィルムを使用するときとは違って、ヒートシールによって形成された包装は、一旦開けられても１つ又は複数の培養培地を収容又は維持し続けることができる。したがって、オペレーターは、１つ又は複数の培養培地を落下させるリスクなく、包装とその含有物を容易に移動させることができる。伸縮性フィルムは、包装を開けたときに破れることで知られており、それ故にその後続けて取り扱うことができない。更に、この種類の包装によって包まれた培地には、開けた後にもはや適切に積み重ねて維持されないというリスクがある。
【００２４】
有利には、本発明に従って使用されるフィルムは、非伸縮性フィルムである。より有利には、本発明に従って使用されるフィルムを非伸縮性にするため、フィルムのヒートシール層は非伸縮性である。
【００２５】
好ましくは、使用されるフィルムは、測定方向（縦方向又は横方向）がどうであれ、２５０％未満の破壊伸び率を有し、延性があまりない。より好ましくは、使用されるフィルムは、測定方向（縦方向又は横方向）がどうであれ、１００％未満の破壊伸び率を有し、全く延性がない。更により好ましくは、使用されるフィルムは、測定方向（縦方向又は横方向）がどうであれ、５０％未満の破壊伸び率を有し、それにより、開けた後に包装内の培養培地の維持がより良く行われる。
【００２６】
好ましくは、使用されるフィルムは、測定方向（縦方向又は横方向）がどうであれ、５Ｎ／ｍｍ（ＩＳＯ  ６３８３−１）の最小引裂強度を有する。より好ましくは、使用されるフィルムは、機械測定の方向に従って、２０Ｎ／ｍｍ（ＩＳＯ  ６３８３−１）の最小引張強さを有し、強度が増す。
【００２７】
好ましくは、使用されるフィルムは、測定方向（縦方向又は横方向）がどうであれ、２５Ｍｐａ（ＩＳＯ  ５２７）の最小引張強さを有し、それにより、従来の使用に耐える十分な強度を有する。
【００２８】
１つの好適な特性によれば、少なくとも１つの微生物培養培地を包装するために使用されるフィルムは、透明である。この透明性により、特に、開けることなく包装された培養培地をどうにかして特定することが可能になる。この透明性により、特に、バーコードリーダー又は任意の他の撮像手段を用いて、培養培地の支持体の上にあるバーコードを認識することが可能になる。別の利点は、包装を開ける前に、培養培地の優れた品質を確認しながら、培養培地の外見の任意の欠点及び／又は汚染を探すことができることである。
【００２９】
別の好適な特性によれば、少なくとも１つの微生物培養培地を包装するために使用されるフィルムは、少なくとも１つの微細穿孔（ｍｉｃｒｏｐｅｒｆｏｒａｔｅ）された層を含む。
【００３０】
「微細穿孔」とは、１０μｍと５０μｍの間の大きさを有する穿孔を開けることによって、ポリマー層の水蒸気透過性を修正することができる任意の手段を意味することが意図されている。穿孔の数と間隔によって、制御された態様でポリマー層の水蒸気透過性を修正することを更に可能になる。好ましくは、微細穿孔は、レーザーによって生成される。より好ましくは、ポリエチレンテレフタレートの単層が微細穿孔される。更により好ましくは、且つフィルムがポリエチレンテレフタレートの２つの層を含む場合、これらの２つの層は微細穿孔される。
【００３１】
別の好適な特性によれば、少なくとも１つの微生物培養培地を包装するために使用されるフィルムは、２０と８０μｍの間、好ましくは３０と５０μｍの間の厚みを有する。２０と８０μｍの間の厚みによって、破れに対する耐性及び許容可能な視覚的外観を保証することが可能となり、フィルムによって形成された小袋内に包装された培養培地の種類をオペレーターが容易に視覚化することが可能となる。３０と８０μｍの間の厚みによって、許容可能な視覚的外観を保証しながらも、購買コストと材料の使用を抑えることが可能となり、包装された培養培地の外見及び破れに対する所望の耐性に厚みの範囲を調整することが可能となる。
【００３２】
本発明の別の主題は、少なくとも１つの微生物培養培地の包装を目的としている小袋を作製するための上述のポリマーフィルムの使用に関する。
【００３３】
本発明の別の主題は、少なくとも１つの培養培地を包装する方法に関し、この方法は、
−  １つ又は複数の培養培地を上述のフィルムの上、前記フィルムのヒートシール層の上に置く工程、
−  ヒートシール層が互いに向き合うように、１つ又は複数の培養培地を、フィルムの自由なままの一部により又は他のフィルムにより覆う工程、
−  １つ又は複数の培養培地がこのように形成された小袋内に閉じ込められるように、１枚のフィルム又は２枚のフィルムの端部を固定する工程
を含む。
【００３４】
好ましくは、１つ又は複数のフィルムは事前に殺菌される。殺菌の方法は、ガンマ線及び／又はベータ線からなる群から得られた放射線による照射であってもよい。
【００３５】
好ましくは、固定する工程は、１００と１７０℃の間の温度でのヒートシール工程である。
【００３６】
別の好適な特性によれば、本発明に係る包装方法は、
−  得られた小袋を第２の小袋の内部に置く工程、及び
−  前記第２の小袋をシールする工程
を更に含む。
【００３７】
別の好適な特性によれば、本発明に係る包装方法は、
−  得られた第２の小袋を第３の小袋の内部に置く工程、及び
−  前記第３の小袋をシールする工程
を更に含む。
【００３８】
別の好適な特性によれば、本発明に係る包装方法の前記第２及び／又は第３の小袋は、セロハン、ポリオレフィン、及びポリアミドを含む群から得られた材料からなる。
【００３９】
別の好適な特性によれば、本発明に係る包装方法の前記第２及び／又は第３の小袋は、ポリスチレンの少なくとも１つの層及びポリエチレンなどの少なくとも１つのヒートシール層を含むフィルムからなり、前記フィルムは、３０．０ｇ／ｍ２×２４時間と１４０．０ｇ／ｍ２×２４時間の間、好ましくは、３０．０ｇ／ｍ２×２４時間と１３０．０ｇ／ｍ２×２４時間の間、より好ましくは、３０．０ｇ／ｍ２×２４時間と１２０．０ｇ／ｍ２×２４時間の間、更により好ましくは、７０．０ｇ／ｍ２×２４時間と１２０．０ｇ／ｍ２×２４時間の間の平均水蒸気透過性を有する。
【００４０】
代替的に、本発明に係る包装方法の前記第２及び／又は第３の小袋は、７０．０ｇ／ｍ２×２４時間と１４０．０ｇ／ｍ２×２４時間の間、好ましくは、７０．０ｇ／ｍ２×２４時間と１３０．０ｇ／ｍ２×２４時間の間の平均水蒸気透過性を有するフィルムからなる。
【００４１】
本発明の別の主題は、更に、アイソレータ又は層流フード内で少なくとも１つの培養培地を包装するための上述のフィルムの使用に関連する。この種類の用途においてこのようなフィルムを使用することの利点は、包装内に存在する１つ又は複数の培養培地を損傷、或いは、分析のために培養培地上に存在する任意の微生物を破壊するリスクなく、前記フィルムによって形成された包装の外側を除染することができることである。実際のところ、このようなフィルムは、過酸化水素（Ｈ２Ｏ２）又は過酢酸（Ｃ２Ｈ４Ｏ３）など、アイソレータ内で使用される主要な除染ガスに対しては、不透過性である。
【００４２】
本発明の目的及び利点は、図面を参照して以下の実施例を読むことによってより明白に理解される。これらの実施例は、決して限定的ではない。
【００４３】
図１は、貯蔵温度に応じて、バッチＢＡＴＣＨ１及びＢＡＴＣＨ２に対して、週ごとの皿の完全なスタックの重量の測定値を示す。
【００４４】
実施例：
ペトリ皿の様々なバッチが形成される。各バッチは、出願人によって製造されたマッコンキー（Ｍａｃ  Ｃｏｎｋｅｙ）型の１０個の寒天培養培地を含む。
【００４５】
第１のバッチであるＢＡＴＣＨ１は、１０枚のペトリ皿のスタックを３つ含み、各スタックは、３０μｍの厚みを有するＦＩＬＭ  Ａと呼ばれるポリスチレンの層を含むＰＳフィルムから作製された小袋内に包装される。
【００４６】
第２のバッチであるＢＡＴＣＨ２は、１０枚のペトリ皿のスタックを３つ含み、各スタックは、３０μｍの厚み及び約３７０．０ｇ／ｍ２×２４時間の水蒸気透過性を有するＦＩＬＭ  Ｂと呼ばれるセロハンの層を含む基準フィルムから作製された小袋内に包装される。
【００４７】
フィルムＡの水蒸気透過率は、上述の基準に従って５つの測定値によって決定される。結果を以下の表１ａに示す。
【００４８】
0006498206.tif 000002
【００４９】
ＦＩＬＭ  Ａの機械特性は、以下の表１ｂに示されている。
【００５０】
0006498206.tif 000003
【００５１】
表１ｂ（ＭＤ：縦方向、ＴＤ：横方向）。表の中の値は、２０％の公差に従う。
【００５２】
このように形成された２つのバッチの３つのスタックは、それぞれ、次いで、幾つかの温度条件に従って１１週間貯蔵される。したがって、各バッチの第１のスタックは、２と８℃の間の温度で貯蔵される。各バッチの第２のスタックは、３７℃で８時間貯蔵され、次いで、２と８℃の間の温度で貯蔵される。各バッチの第３のスタックは、３７℃で８時間貯蔵され、次いで、１５℃と２５℃の間の温度で６日間貯蔵され、最終的に２と８℃の間の温度で貯蔵される。
【００５３】
各バッチの各スタックの総重量は、貯蔵及び包装条件に応じた寒天の重量損失速度を決定するため、毎週測定される。寒天の重量のモニタリングによって、寒天によって失われた水の量が示される。
【００５４】
これらの測定値の結果は、図１に関連して以下の表で示される。
【００５５】
表２は、各バッチに対して、皿のスタックの重量のモニタリングをグラムで示す。
【００５６】
0006498206.tif 000004
【００５７】
表２及び図１は、したがって、基準フィルム（ＦＩＬＭ  Ｂ）と比較して、フィルム（ＦＩＬＭ  Ａ）の使用に起因する寒天の重量損失速度の減少を示す。
【００５８】
標準プラスチックフィルムを使用する小袋とは違って、ＦＩＬＭ  Ａを使用する小袋の内部の凝結の許容可能レベルを維持しながら、寒天の重量損失速度に関する結果が得られた。
【００５９】
貯蔵条件がどうであれ、寒天の重量損失速度の減少が示されている。寒天の重量損失速度に対する温度の影響は、小袋を作製するために使用された基準フィルム（ＦＩＬＭ  Ｂ）と比べて、ＦＩＬＭ  Ａの使用により減少した。実際、すべて貯蔵条件を考慮すると、フィルム（ＦＩＬＭ  Ａ）を使用するバッチに対して寒天の重量損失が減少する。フィルム（ＦＩＬＭ  Ａ）内で２と８℃の間の温度で貯蔵されたバッチのスタックは、フィルム（フィルムＢ）内に包装されたスタックに比べて、１週間が過ぎるとともに、特に重量において微妙な減少を示す。３７℃で８時間貯蔵されたバッチ、次いで、１５℃と２５℃の間の温度で６日間貯蔵されたバッチ、最後に２と８℃の間の温度で貯蔵されたバッチに対しては、更に改善が顕著である。
【００６０】
最後に、貯蔵条件がどうであれ、寒天の重量損失速度のより優れた安定性も示され、ＦＩＬＭ  Ｂによって包装されたバッチに対して実行された測定では、時間の経過と共に寒天の重量損失速度において、より大きな変動が示された。
【００６１】
これらの結果により、ペトリ皿内に注入し得る寒天の量の減少を予測することが可能となり、それでも尚、現状の基準を守って貯蔵寿命を確実なものとすることが可能となる。逆に、似たような量の注入された寒天を保持することによって、本発明に係るフィルムを使用して貯蔵寿命の延長を達成することができる。したがって、本発明に係るフィルムの使用によって、製造コストの減少及び／又は培養培地の貯蔵寿命の延長が可能となる。
【図１】
0006498206.tif 000005